FR 2873685 A1 20060203 FR 0408330 A 20040728 L'invention se rapporte à un procédé d'obtention de céramiques poreuses et aux céramiques poreuses ainsi obtenues. Les céramiques poreuses sont des produits connus et caractérisés par une faible densité (5 à 50% de la densité théorique). Elles peuvent être constituées à partir de la grande majorité des poudres céramiques, en particulier l'alumine, le carbure de silicium.... Il existe plusieurs procédés de fabrication permettant d'obtenir des céramiques poreuses. Le plus simple de ces procédés comprend l'addition d'un agent porogène dans une barbotine céramique ou un mélange à presser. Le tout est mis en forme puis subit un cycle de cuisson qui permet de brûler l'agent porogène. En brûlant, l'agent porogène laisse place à une porosité. Ce procédé est décrit par exemple dans le brevet EP 1 140 731 B1. Il présente l'inconvénient de conduire à un dégagement gazeux (éventuellement toxique) dû à la pyrolyse de l'agent porogène. Par ailleurs, il est difficile de fabriquer des pièces épaisses, car le dégagement gazeux est alors difficile à effectuer (il faut pouvoir évacuer le gaz de manière homogène). Une autre technique est la réplication d'une mousse en polymère, polyuréthane par exemple. Cette mousse est recouverte d'une barbotine céramique. Le tout subit ensuite un cycle de cuisson qui permet de brûler la mousse polyuréthane et de fritter la mousse céramique dont la structure est induite par la mousse polyuréthane de départ. Ce procédé est décrit par exemple dans le brevet US 4,024,212. On retrouve les inconvénients liés au dégagement gazeux (en brûlant, le polyuréthane dégage des gaz à liaison C-N qui sont dangereux). Par ailleurs, il est difficile de réaliser des pièces avec des pores de dimensions inférieures à 200pm. Une technique alternative est la création de porosités par la formation de gaz par réaction chimique entre différents additifs d'une barbotine de céramique. Ce procédé est décrit par exemple dans les brevets US 5,643, 512 ou US 5,705,448. Là encore, on retrouve les inconvénients liés au dégagement de gaz. De plus, il faut associer à ce procédé une technique de consolidation de la mousse. Une technique consiste à introduire mécaniquement un gaz dans une barbotine par brassage. Là encore, il faut combiner ce procédé avec une technique de consolidation de la mousse obtenue. Parmi les techniques de consolidation de mousse pouvant être utilisées 5 pour la mise en oeuvre des deux dernières techniques mentionnées cidessus, il existe aussi plusieurs possibilités. Une première solution consiste à mélanger des monomères polymérisables à la barbotine céramique. Dans des conditions particulières, la polymérisation des monomères entraîne la consolidation de la mousse. Ce procédé est décrit par exemple dans le brevet EP 759 020 B1. Par contre, le coût élevé des monomères utilisables ainsi que la difficulté de maîtriser les conditions de polymérisation ont empêché cette technique de se développer de manière industrielle. Une deuxième solution consiste à réticuler des polymères dans une barbotine céramique. Comme pour la technique précédente, cette réticulation entraîne la consolidation de la mousse. Ce procédé est décrit par exemple dans le brevet EP 330 963. Par contre, le coût élevé des agents de réticulation utilisables ainsi que la difficulté de maîtriser les conditions de réticulation ont empêché cette technique de se développer de manière industrielle. Un procédé de fabrication de céramiques poreuses plus récent est décrit 20 dans la demande de brevet EP 1 329 439 Al. Ce procédé comporte les étapes suivantes: 1) Préparation d'une suspension d'une poudre céramique dans un dispersant, 2) Préparation d'une solution contenant un biogel, encore appelé 25 hydrocolloïde , et maintien à une température supérieure à la température de gélification de la solution, 3) Mélange de ladite suspension et de ladite solution, avec ajout d'un agent moussant, jusqu'à obtention d'une mousse, la température étant maintenue suffisamment élevée pour éviter la gélification du biogel, 4) Coulage de la mousse dans un moule, 5) Refroidissement jusqu'à gélification du biogel, 6) Séchage, calcination et frittage de la mousse obtenue. L'utilisation d'un biogel pour consolider la mousse permet d'éviter les problèmes de toxicité évoqués précédemment. Cependant, il s'avère que si la mousse coulée dans le moule a une épaisseur supérieure à 60 mm, la mousse n'a pas une structure homogène. De plus, selon ce procédé, la quantité d'eau dans le mélange final est importante (45 à 50% en poids) ce qui entraîne des difficultés de séchage, en particulier pour les pièces de grandes dimensions. II n'est donc pas possible de fabriquer des pièces céramiques poreuses de structure homogène et présentant de telles dimensions. II existe donc un besoin pour un procédé permettant de fabriquer des pièces en mousse céramique poreuse, de densité homogène, ayant des dimensions supérieures ou égales à 60 mm. A cet effet, l'invention propose un procédé de fabrication d'une pièce céramique poreuse comprenant les étapes successives suivantes: a) préparation d'un mélange M contenant une poudre céramique en suspension, au moins un agent gélifiant et au moins un agent moussant, à une température de mélange supérieure à la température de gélification 15 dudit agent gélifiant, b) cisaillement dudit mélange M à une température de moussage supérieure à ladite température de gélification, jusqu'à obtention d'une mousse, c) gélification de ladite mousse par refroidissement dudit mélange M à une température inférieure à la température de gélification dudit agent gélifiant, d) séchage de ladite mousse gélifiée de manière à obtenir une préforme. Selon l'invention, on ajoute audit mélange M un agent stabilisant dont la viscosité instantanée, en Pa.s, augmente d'au moins un facteur dix quand une vitesse de cisaillement dudit agent stabilisant diminue de 100 à 0 s'. Les inventeurs ont observé que l'affaissement de la mousse lors de la mise en oeuvre du procédé selon EP 1 329 439 Al se produit pendant une période critique s'étendant entre la fin de l'étape de cisaillement et le début de la gélification. Pendant cette période, l'agent gélifiant ne contribue sensiblement pas à la stabilisation structurelle de la mousse qui, pour des épaisseurs de plus de 60 mm, s'effondre sous son propre poids. Etant parvenus à identifier la cause de l'affaissement, ils ont proposé, selon l'invention, d'ajouter un agent stabilisant dans le mélange. L'agent stabilisant est choisi pour sa capacité à augmenter considérablement la viscosité du mélange dès que le cisaillement du mélange cesse, ce qui permet de rigidifier suffisamment la mousse pour éviter son effondrement jusqu'à ce que l'agent gélifiant se gélifie et puisse exercer sa fonction de stabilisation. Il devient ainsi possible de fabriquer des pièces en mousse céramique poreuse, de densité homogène, ayant des dimensions supérieures ou égales à 60 mm. Le procédé selon l'invention présente encore les caractéristiques préférées suivantes - La viscosité instantanée dudit agent stabilisant, en Pa.s, augmente d'au moins un facteur cent quand une vitesse de cisaillement dudit agent stabilisant diminue de 100 à 0 s'. Avantageusement, l'effet sur la stabilisation de la mousse en est renforcé, ce qui permet de fabriquer des pièces poreuses d'épaisseurs supérieures à 90 mm. L'évolution de la viscosité dudit agent stabilisant en fonction de la vitesse de cisaillement dudit agent stabilisant est sensiblement réversible. Ainsi, dès que la vitesse de cisaillement du mélange M augmente, l'influence de l'agent stabilisant sur la viscosité du mélange diminue, et même peut devenir négligeable. Avantageusement, la présence de l'agent stabilisant ne conduit donc pas à une augmentation importante du besoin énergétique. A l'étape a), on prépare ledit mélange M à partir d'une barbotine céramique A, d'un pré-mélange B contenant au moins un agent gélifiant et un agent stabilisant et d'un pré-mélange C contenant au moins un agent moussant. On choisit ledit agent stabilisant de manière que, en fin d'étape c), la viscosité de ladite mousse soit supérieure à 1000 Pa.s à 20 C. De préférence, ledit agent stabilisant est un hydrocolloïde, de préférence d'origine végétale, de préférence encore choisi dans le groupe formé par le xanthane et le carraghénane ou un mélange de ceux-ci. L'agent stabilisant préféré est le xanthane. Avantageusement, les hydrocolloïdes d'origine végétales sont éliminés lors de l'étape du frittage de la préforme, ce qui permet d'obtenir une pièce frittée d'une grande pureté. - La teneur dudit agent stabilisant dans ledit mélange M est comprise entre 0,05 et 5% en poids, de préférence est comprise entre 0,1 et 1%, en poids. - Ledit mélange M présente une teneur en eau inférieure à 40%, de préférence inférieure à 30 %, en pourcentage en poids. Ledit agent gélifiant est un hydrocolloïde d'origine animale ou végétale apte à gélifier de manière thermoréversible ladite composition après moussage. De préférence, ledit agent gélifiant est de la gélatine. Avantageusement, l'agent gélifiant est éliminé lors de l'étape du frittage de la préforme, ce qui permet d'obtenir une pièce frittée d'une grande pureté. De préférence encore, la teneur en agent gélifiant dans le mélange M est comprise entre 1 et 10%, de préférence entre 1 et 6%, en poids. L'invention se rapporte également à une céramique poreuse obtenue par le procédé selon l'invention, et à l'utilisation de cette céramique pour l'isolation thermique, notamment dans les fours, pour des supports de catalyse, pour la filtration de gaz chauds, dans un brûleur infrarouge, dans un récepteur volumétrique solaire, en anglais solar volumetric receiver , dans des produits sandwichs ou comme joint souple. D'autres caractéristiques et avantages de la présente invention apparaîtront à la lecture de la description qui va suivre et à l'examen du dessin annexé dans lequel: les figures 1 à 4 montrent des images obtenues au Microscope Electronique à Balayage sur des échantillons pris à 10 à 20 mm de la surface de pièces frittées fabriquées selon un procédé conforme à l'invention; - les figures 5 et 6 sont des graphiques mettant en évidence des comportements rhéologiques de différents pré-mélanges B. Dans la première étape a) du procédé de fabrication selon l'invention, on prépare un mélange contenant une poudre céramique en suspension, de préférence dans de l'eau, au moins un agent gélifiant, au moins un agent moussant, et, selon l'invention, au moins un agent stabilisant. A cette fin, on procède de préférence de la manière suivante. On prépare d'abord; - une barbotine A par dispersion de la poudre céramique et d'un dispersant dans de l'eau, selon une technique classique, un pré-mélange B par dissolution des agents gélifiant et stabilisant dans de l'eau, à une température supérieure à la température de gélification de ragent gélifiant, un pré-mélange C par solubilisation d'un agent moussant dans de l'eau. La quantité de poudre céramique dans la barbotine A est de préférence comprise entre 50 et 90 % en poids, de préférence entre 70 et 85% en poids, de la barbotine A. De préférence, le mélange M contient de 50 à 80%, de préférence de 60 à 70%, en poids de particules céramiques. Le dispersant, par exemple un tensio-actif de type polyacrylate, est choisi de manière à être efficace à la température de mélange. L'agent gélifiant est de préférence un hydrocolloïde d'origine animale ou végétale apte à gélifier de manière thermoréversible ladite composition après moussage, par exemple de la gélatine, le carraghénane, ou un mélange de ceux-ci. L'agent stabilisant peut être quelconque, pourvu qu'il présente la propriété de présenter une viscosité qui augmente d'au moins un facteur dix quand le gradient de la vitesse de son cisaillement diminue de 100 à 0 s'. De préférence, l'agent stabilisant est choisi de manière que la viscosité du mélange M pendant le cisaillement, soit peu augmentée du fait de son incorporation dans ce mélange. Avantageusement, il est ainsi possible d'utiliser les mélangeurs utilisés selon la technique antérieure sans avoir besoin d'augmenter la teneur en eau du mélange. L'augmentation de la teneur en eau entraînerait en effet des problèmes lors du séchage ultérieur. De préférence, l'agent stabilisant est choisi pour être réversible. De 20 préférence encore, on choisit l'agent stabilisant et l'agent gélifiant de manière que la viscosité de la mousse gélifiée soit supérieure ou égale à celle d'une mousse gélifiée obtenue à partir d'un mélange identique au mélange M mais qui ne contiendrait pas d'agent stabilisant, et la viscosité de la mousse obtenue entre les étapes b) et c) (avant gélification et après la fin de l'opération de moussage) soit supérieure ou égale à celle d'une mousse gélifiée obtenue à partir d'un mélange identique au mélange M mais qui ne contiendrait pas d'agent gélifiant. De préférence on choisit l'agent stabilisant et l'agent gélifiant de manière qu'ils n'interagissent sensiblement pas l'un sur l'autre. Les associations de gélatine d'une part et de xanthane et/ou de carraghénane, de préférence de xanthane seul, sont préférées entre toutes. Le xanthane et le carraghénane sont des gels physiques, c'est-à-dire présentant une structure réversible en réseau dans laquelle les liaisons sont formées par interaction physique (cristallisation, formation d'hélice, vitrification...). Par exemple, la molécule de xanthane se conforme sous forme de simple, double ou triple hélice qui interagit avec d'autres molécules pour former un réseau complexe. En solution dans l'eau des agrégats à liaisons faibles se forment. Ces agrégats peuvent être dissociées par l'action de cisaillement. De préférence, au moins un agent plastifiant, de préférence se présentant sous forme liquide à la température de préparation du mélange M, de préférence un polyol, de préférence encore le glycérol, est ajouté au prémélange B. L'agent plastifiant est choisi pour présenter une bonne compatibilité avec l'agent gélifiant, c'est-à-dire une capacité à rester à l'intérieur du mélange M et à résister ainsi à la migration et aux solvants, sans pour autant provoquer de séparation de phases. De préférence la teneur en agent plastifiant est comprise entre 0,25 et 1 fois celle de l'agent gélifiant. L'agent moussant, de préférence un savon, est de préférence ajouté dans le pré-mélange C en une proportion comprise entre 55 et 75% en poids dudit pré-mélange. De préférence encore, la quantité d'agent moussant est déterminée de manière que sa teneur dans le mélange M soit comprise entre 1 et 3% en poids. Le mélange M peut en outre contenir un ou plusieurs liants thermoplastiques usuellement utilisés en céramique. La barbotine A et le pré-mélange C sont ensuite ajoutés au pré-mélange B sous agitation mécanique, la température, dite température de mélange étant maintenue supérieure à la température de gélification de l'agent gélifiant. De préférence, les pré-mélanges A, B et C sont mélangés immédiatement après leur préparation pour former le mélange M. L'agent stabilisant conduit à des solutions aqueuses présentant une viscosité stable dans la gamme de température utilisée. A l'étape b), le mélange M est cisaillé de manière à mousser. Le cisaillement peut résulter d'une agitation mécanique, d'une insufflation de gaz, ou bien par toute combinaison de ces deux techniques. Dans le cas de l'insufflation de gaz, on préfère utiliser une membrane munie de trous calibrés. Pendant cette étape b), si la viscosité de l'agent stabilisant est réversible sous l'effet du cisaillement, le cisaillement réduit la viscosité du mélange. L'étape b) s'effectue à une température supérieure à la température de gélification de l'agent gélifiant, par exemple à la température de mélange. Après obtention de la mousse céramique, on arête le cisaillement, puis, éventuellement, on coule la mousse dans un moule. La présence du stabilisant selon l'invention augmente immédiatement la viscosité du mélange du fait de la fin du cisaillement. L'agent stabilisant rigidifie donc la structure de la mousse alors même que la température reste supérieure à la température de gélification. Tout affaissement de la mousse sur elle-même avant l'étape de gélification est ainsi évité et il devient possible de fabriquer des mousses stables ayant une épaisseur de plus de 60 mm, et même de plus de 80 mm. A l'étape c) on refroidit ou on laisse se refroidir la mousse jusqu'à une température inférieure à la température de gélification de l'agent gélifiant, de préférence jusqu'à température ambiante (10-25 C). La gélification permet avantageusement d'obtenir une mousse gélifiée suffisamment rigide pour être manipulée sans se dégrader. Le procédé se prête donc bien à une mise en oeuvre industrielle. La mousse gélifiée est alors séchée à température ambiante, puis de préférence étuvée à une température de 100 à 120 C de manière à obtenir une préforme susceptible d'être frittée. La préforme, ou cru , peut avantageusement avoir une épaisseur pouvant aller jusqu'à 80 mm, et même 150 mm. La préforme est ensuite calcinée à 1300-1700 C. Après étuvage et avant frittage ou après frittage, la mousse peut être usinée pour obtenir une pièce aux dimensions souhaitées. La céramique poreuse obtenue par frittage de la préforme présente avantageusement une densité après cuisson comprise entre 8 et 50% de la densité théorique du matériau, la taille des pores cellulaires variant entre 10 et 2000 pm, comme cela est visible sur les figures 1 à 4. On se reporte à présent aux figures 5 et 6. La figure 5 représente l'évolution de la viscosité de trois pré-mélanges B1, 30 B2 et B3, fournis à titre d'exemples. B1 contient 87% d'eau, 7,4% de glycérine, 4,8% d'alcool polyvinylique et 0,8% de xanthane. - B2 contient 77,3% d'eau, 6,5% de glycérine, 4,2% d'alcool polyvinylique et 12% de gélatine. B3 contient 76,7% d'eau, 6,5% de glycérine, 4,2% d'alcool polyvinylique, 11,9% de gélatine et 0,7% de xanthane. Ces pré-mélanges sont préparés à 80 C puis maintenus 3 heures à 40 C. On mesure ensuite la viscosité de ces mélanges, maintenus au repos, en fonction de leur température en baissant la température de 1 C par minute, depuis 45 C (proche de la température d'élaboration du mélange M) jusqu'à 10 C. La mesure est effectuée avec un viscosimètre Bohlin CVO 120 en cône plan (diamètre 40mm, angle 4 ) en oscillation à 1 hertz avec une déformation de 0,01. Les résultats du test A sont présentés sur la figure 5. La figure 5 montre que le xanthane seul (courbe B1) ne permet pas de faire varier la viscosité du mélange en fonction de la température. Le xanthane n'est donc pas un gel thermoréversible, à la différence de la gélatine (figure B2). Le xanthane n'apparaît donc pas approprié pour faire varier la viscosité d'un mélange céramique en fonction de la température. Il apparaît donc en particulier peu approprié pour gélifier une mousse céramique lors de son refroidissement. Il apparaît également sur la figure 5 que le xanthane ne permet pas, à lui seul, d'atteindre une viscosité importante susceptible de figer une mousse céramique. Au contraire, la gélatine permet d'atteindre, à température ambiante (10-25 C), des viscosités satisfaisantes, entre 200 et 500 fois supérieures à celles atteintes avec le xanthane seul. Il apparaît enfin sur la figure 5 que la présence de xanthane n'entrave pas l'action gélifiante de la gélatine, l'effet du xanthane étant négligeable à des températures inférieures à 25 C. L'association de xanthane et de gélatine n'a apparemment sensiblement aucun effet technique à des températures inférieures à 25 C et ne semble donc pouvoir n'aboutir qu'à une augmentation des coûts de fabrication. Sur la figure 6, les viscosités instantanées de B1, B2 et B3 à 45 C ont été représentées en fonction de ce gradient de vitesse (ou vitesse de cisaillement ). Pour obtenir les résultats représentés sur la figure 6, on fait évoluer le gradient de vitesse de manière croissante, puis on attend 1 minute, puis on fait évoluer le gradient de vitesse de manière décroissante. Pendant toute la durée de l'essai, mené à une température de 45 C (proche de la température d'élaboration du mélange M), on mesure l'évolution de la viscosité. Les mesures sont effectuées avec un viscosimètre Bohlin CVO 120 en cône plan (diamètre 40mm, angle 4 ) en rotation. On observe qu'en absence de xanthane, la viscosité de la gélatine n'évolue pas ou très peu en fonction du gradient de vitesse. En revanche, la viscosité instantanée du mélange de gélatine et de xanthane, comme celle du xanthane seul, diminue très fortement lorsque le cisaillement augmente et retrouve de très fortes valeurs lorsque le cisaillement diminue, et ce même à des teneurs faibles de xanthane. Les inventeurs ont également constaté qu'une augmentation ou une diminution de la viscosité d'un produit (gélatine, xanthane ou mélange de xanthane et de gélatine), suite à une évolution de la température ou de la vitesse de cisaillement conduit, dans les mêmes conditions de température et de cisaillement, à une amélioration ou une détérioration, respectivement, de la tenue structurelle de la mousse obtenue par cisaillement d'une composition réfractaire incorporant ce produit. A la fin de l'étape de cisaillement b), le mélange de gélatine et de xanthane incorporé dans le mélange M conduit ainsi, suivant l'enseignement de la figure 6, à une amélioration immédiate de la tenue structurelle de la mousse dans des proportions très largement supérieures à celle que pourrait conférer la gélatine seule. La mousse est alors suffisamment rigide pour ne pas s'effondrer sur elle-même. Elle est d'une manipulation plus facile. Enfin l'action du mélange de xanthane et de gélatine évite une modification de la structure (coalescence des bulles d'air, ségrégation de la poudre céramique...) qui pourrait conduire à une hétérogénéité du produit et une fragilisation. La température de la mousse baisse alors progressivement, ce qui permet, suivant l'enseignement de la figure 5, d'augmenter encore la tenue structurelle de la mousse dans des proportions très largement supérieures à celle que pourrait conférer le xanthane seul. La mousse est alors suffisamment rigide pour pouvoir être manipulée dans des conditions industrielles sans se détériorer. Les actions de la gélatine et du xanthane se complètent donc parfaitement pour la mise en oeuvre du procédé selon l'invention, en particulier pour la fabrication de pièces de grandes dimensions. Les exemples non limitatifs suivants sont donnés dans le but d'illustrer l'invention. Dans les exemples qui suivent, les matières premières employées ont été choisies parmi: de l'alumine AI2O3 réactive, ou un mélange d'alumines réactives, contenant plus de 99% d'AI2O3, le diamètre médian pouvant varier de 0,1 pm à 200 pm; de la zircone contenant plus de 99% de ZrO2, le diamètre médian pouvant varier de 0,1 pmà200pm; du Prox BO3 dispersant à base de polyacrylate d'ammonium, commercialisé par Synthron; de la gélatine GPA A0, commercialisée par Wesardt International; du satiaxaneTM CX90T, gomme de xanthane produite et commercialisée par SKW Biosystems; du RHODOVIOL 4/125, alcool polyvinylique à faible taux d'hydrolyse (88mol%) commercialisé par Rhodia PPMC; de la glycérine, commercialisé par Moulet Peinture (Avignon - France); du Schàumungsmittel W53FL, dispersant à base de polyacrylate d'ammonium, commercialisé par Zschimmer & Schwarz GmbH.; Dans tous les exemples suivants, le dispersant est toujours le Prox BO3, l'agent moussant toujours le W53FL, le plastifiant est la glycérine et le durcissant est le RHODOVIOL 4/125. La densité est mesurée selon une méthode géométrique et exprimée en grammes par centimètre cube. Exemple 1 (en dehors de l'invention) Une barbotine A est réalisée par dispersion d'alumine et de dispersant Prox BO3 dans de l'eau. Un pré-mélange B est réalisé, dans un bain marie à 55 C, par dissolution de gélatine GPA A0 dans de l'eau. Un pré-mélange C est réalisé par solubilisation de deux tiers (en poids) de dispersant W53FL solubilisé dans un tiers d'eau. A et C sont ajoutés à B dans un bain marie à 55 C sous agitation mécanique constante pendant 20 minutes. Les proportions des constituants de A, B et C sont déterminées de manière que le mélange final contienne, en poids, 63,9% d'AI2O3, 0,6% de dispersant, 5,3% de gélatine, 2,2% d'agent moussant et 27,9% d'eau. La mousse obtenue est coulée dans un moule 300mmx300mmx45mm à température ambiante, inférieure à 25 C. Elle est séchée 24 heures à température ambiante puis 24 heures à 35 C sous ventilation forcée. La densité de la mousse est de 0,55. La mousse obtenue était très friable et n'a pas pu subir le cycle de frittage. Exemple 2 (en dehors de l'invention) Les constituants de la barbotine A et des pré-mélanges B et C sont identiques à ceux de l'exemple 1, mais leurs proportions sont déterminées de manière que le mélange final, après ajout de A et C à B dans un bain marie à 55 C sous agitation mécanique constante, contienne 62,2% d'AI2O3, 0,6% de dispersant, 5,2% de gélatine, 2,1% d'agent moussant et 29,9% d'eau. La mousse obtenue est coulée et séchée comme dans l'exemple 1. La densité de la mousse est de 0,55. La mousse obtenue était très friable et n'a pas pu subir le cycle de frittage. Exemple 3 La barbotine A et le pré-mélange C sont identiques à ceux de l'exemple 1. Le pré-mélange B est réalisé dans un bain marie à 55 C. II contient de la gélatine et du xanthane dissous dans l'eau. A et C sont ajoutés à B dans un bain marie à 55 C sous agitation mécanique constante pendant 20 minutes. Les proportions des constituants de A, B et C sont déterminées de manière que le mélange final contienne, en poids, 65,4% d'AI2O3, 0,6% de dispersant, 3,1% de gélatine, 0,1% de xanthane, 2,2% d'agent moussant et 28,6% d'eau. La mousse obtenue est coulée dans un moule 300mmx300mmx45mm à température ambiante, inférieure à 25 C. Elle est séchée 24 heures à température ambiante puis 24 heures à 35 C sous ventilation forcée. Elle est frittée à 1600 C pendant 4 heures. Le produit fritté obtenu a une densité de 0,57 et une résistance mécanique de 2,3 MPa. Exemple 4 La barbotine A et le pré-mélange C sont identiques à ceux de l'exemple 1. Le pré-mélange B est réalisé dans un bain marie à 55 C. II contient de la gélatine et du xanthane dissous dans l'eau. A et C sont ajoutés à B dans un bain marie à 55 C sous agitation mécanique constante pendant 20 minutes. Les proportions des constituants de A, B et C sont déterminées de manière que le mélange final contienne, en poids, 66,2% d'AI2O3, 0,7% de dispersant, 1,8% de gélatine, 0,2% de xanthane, 2,2% d'agent moussant et 28,9% d'eau. La mousse obtenue est coulée dans un moule 300mmx300mmx45mm à température ambiante, inférieure à 25 C. Elle est séchée 24 heures à température ambiante puis 24 heures à 35 C sous ventilation forcée. Elle est frittée à 1600 C pendant 4 heures et le produit obtenu a une densitéde 0,48. Exemple 5 La barbotine A et le pré-mélange C sont identiques à ceux de l'exemple 1. Le pré- mélange B est réalisé dans un bain marie à 55 C. Il contient de la gélatine et du xanthane dissous dans l'eau. A et C sont ajoutés à B dans un bain marie à 55 C sous agitation mécanique constante pendant 20 minutes. Les proportions des constituants de A, B et C sont déterminées de manière que le mélange final contienne, en poids, 66,7% d'AI2O3, 0,7% de dispersant, 1% de gélatine, 0,2% de xanthane, 2,2% d'agent moussant et 29,2% d'eau. La mousse obtenue est coulée dans un moule 300mmx300mmx45mm à température ambiante, inférieure à 25 C. Elle est séchée 24 heures à température ambiante puis 24 heures à 35 C sous ventilation forcée. La mousse obtenue présente une résistance mécanique à cru de 7,5N. Elle est frittée à 1600 C pendant 4 heures. Le produit fritté obtenu a une densité de 0,47. Exemple 6 La barbotine A et le pré-mélange C sont identiques à ceux de l'exemple 1. Le pré-mélange B est réalisé dans un bain marie à 55 C. Il contient de la gélatine, de la glycérine et du xanthane dissous dans l'eau. A et C sont ajoutés à B dans un bain marie à 55 C sous agitation mécanique constante pendant 20 minutes. Les proportions des constituants de A, B et C sont déterminées de manière que le mélange final contienne, en poids, 65,6% d'AI2O3, 0,7% de dispersant, 1,8% de gélatine, 1% de plastifiant, 0,1% de xanthane, 2,2% d'agent moussant et 28,7% d'eau. La mousse obtenue est coulée, séchée et frittée comme dans l'exemple 1. La mousse obtenue présente une densité de 0,50. Exemple 7 La barbotine A et le pré-mélange C sont identiques à ceux de l'exemple 1. Le pré-35 mélange B est réalisé dans un bain marie à 55 C. II contient de la gélatine, de la glycérine et du xanthane dissous dans l'eau. A et C sont ajoutés à B dans un bain marie à 55 C sous agitation mécanique constante pendant 20 minutes. Les proportions des constituants de A, B et C sont déterminées de manière que le mélange final contienne, en poids, 64,7% d'AI2O3, 0,6% de dispersant, 3,1% de gélatine, 1% de plastifiant, 0, 1% de xanthane, 2,2% d'agent moussant et 28,3% d'eau. La mousse obtenue est coulée, séchée et frittée comme dans l'exemple 1. La mousse obtenue présente une densité de 0,50. Exemple 8 La barbotine A et le pré-mélange C sont identiques à ceux de l'exemple 1. Le pré-mélange B est réalisé dans un bain marie à 55 C. II contient de la gélatine, de la glycérine et du xanthane dissous dans l'eau. A et C sont ajoutés à B dans un bain marie à 55 C sous agitation mécanique constante pendant 20 minutes. Les proportions des constituants de A, B et C sont déterminées de manière que le mélange final contienne, en poids, 65,2% d'AI2O3, 0,6% de dispersant, 2,4% de gélatine, 1% de plastifiant, 0,1% de xanthane, 2,2% d'agent moussant et 28,5% d'eau. La mousse obtenue est coulée, séchée et frittée comme dans l'exemple 1. La mousse obtenue présente une densité de 0,52. Exemple 9 La barbotine A et le pré-mélange C sont identiques à ceux de l'exemple 1. Le pré-mélange B est réalisé dans un bain marie à 55 C. II contient de la gélatine, de la glycérine et du xanthane dissous dans l'eau. A et C sont ajoutés à B dans un bain marie à 55 C sous agitation mécanique constante pendant 20 minutes. Les proportions des constituants de A, B et C sont déterminées de manière que le mélange final contienne, en poids, 65,6% d'AI2O3i 0,7% de dispersant, 1,8% de gélatine, 1% de plastifiant, 0,1% de xanthane, 2,2% d'agent moussant et 28,7% d'eau. La mousse obtenue est coulée, séchée et frittée comme dans l'exemple 1. La mousse obtenue présente une densité de 0,50. Exemple 10 La barbotine A et le pré-mélange C sont identiques à ceux de l'exemple 1. Le pré-mélange B est réalisé dans un bain marie à 55 C. II contient de la gélatine, de la glycérine, du rhodoviol et du xanthane dissous dans l'eau. A et C sont ajoutés à B dans un bain marie à 55 C sous agitation mécanique constante pendant 20 minutes. Les proportions des constituants de A, B et C sont déterminées de manière que le mélange final contienne, en poids, 64,9% d'AI2O3, 0,6% de dispersant, 2,4% de gélatine, 1% de plastifiant, 0,1% de xanthane, 0,3% de durcissant, 2,2% d'agent moussant et 28,4% d'eau. La mousse obtenue est coulée, séchée et frittée comme dans l'exemple 1. La mousse obtenue présente une densité de 0,53. Exemple 11 La barbotine A et le pré-mélange C sont identiques à ceux de l'exemple 1. Le pré-mélange B est réalisé dans un bain marie à 55 C. II contient de la gélatine, de la glycérine du rhodoviol et du xanthane dissous dans l'eau. A et C sont ajoutés à B dans un bain marie à 55 C sous agitation mécanique constante pendant 20 minutes. Les proportions des constituants de A, B et C sont déterminées de manière que le mélange final contienne, en poids, 65,0% d'AI2O3i 0,6% de dispersant, 2,4% de gélatine, 1% de plastifiant, 0,1% de xanthane, 0,1% de durcissant, 2,2% d'agent moussant et 28,4% d'eau. La mousse obtenue est coulée, séchée et frittée comme dans l'exemple 1. La mousse obtenue présente une densité de 0,54. Exemple 12 La barbotine A et le pré-mélange C sont identiques à ceux de l'exemple 1. Le pré-mélange B est réalisé dans un bain marie à 55 C. Il contient de la gélatine, de la glycérine du rhodoviol et du xanthane dissous dans l'eau. A et C sont ajoutés à B dans un bain marie à 55 C sous agitation mécanique constante pendant 20 minutes. Les proportions des constituants de A, B et C sont déterminées de manière que le mélange final contienne, en poids, 64,6% d'AI2O3i 0,6% de dispersant, 1,8% de gélatine, 1% de plastifiant, 0,1% de xanthane, 0,6% de durcissant, 2,2% d'agent moussant et 29,0% d'eau. La mousse obtenue est coulée, séchée et frittée comme dans l'exemple 1. La mousse obtenue présente une densité de 0,50. La structure de la mousse obtenue a été observée (figures 1 et 2). Il s'agit d'une structure de pores cellulaires imbriqués et délimités par des parois céramiques elles-mêmes poreuses. La taille des pores cellulaires est répartie de manière relativement homogène entre 0,05 et 1 mm. Moins de 10% des pores cellulaires ont un diamètre inférieur à 0,1 mm, 20 à 80 % des pores cellulaires ont un diamètre inférieur à 0,3 mm et 5 à 50 % des pores cellulaires ont un diamètre supérieur à 0,5 mm. Exemple 13 La barbotine A et le pré-mélange C sont identiques à ceux de l'exemple 1. Le pré-mélange B est réalisé dans un bain marie à 55 C. II contient de la gélatine, de la glycérine du rhodoviol et du xanthane dissous dans l'eau. A et C sont ajoutés à B dans un bain marie à 55 C sous agitation mécanique constante pendant 20 minutes. Les proportions des constituants de A, B et C sont déterminées de manière que le mélange final contienne, en poids, 65,2% d'AI2O3, 0,6% de dispersant, 1,8% de gélatine, 1% de plastifiant, 0,1% de xanthane, 0,6% de durcissant, 2,2% d'agent moussant et 28,5% d'eau. La mousse obtenue est coulée, séchée et frittée comme dans l'exemple 1. La mousse obtenue présente une densité de 0,47. Exemple 14 La barbotine A et le pré-mélange C sont identiques à ceux de l'exemple 1. Le pré-mélange B est réalisé dans un bain marie à 55 C. Il contient de la gélatine, de la glycérine du rhodoviol et du xanthane dissous dans l'eau. A et C sont ajoutés à B dans un bain marie à 55 C sous agitation mécanique constante pendant 20 minutes. Les proportions des constituants de A, B et C sont déterminées de manière que le mélange final contienne, en poids, 65,8% d'AI2O3, 0,6% de dispersant, 1,8% de gélatine, 1% de plastifiant, 0,1% de xanthane, 0,6% de durcissant, 1,6% d'agent moussant et 28,3% d'eau. La mousse obtenue est coulée, séchée et frittée comme dans l'exemple 1. La mousse obtenue présente une densité de 0,94. La structure de la mousse obtenue a été observée (figures 3 et 4). Exemple 15 La mousse obtenue est préparée, coulée, séchée et frittée comme dans l'exemple 13. La mousse frittée présente une densité égale à 0,69 et une résistance mécanique de 4,2 MPa. Exemple 16 La mousse obtenue est préparée, coulée, séchée et frittée comme dans l'exemple 14. La mousse frittée présente une densité égale à 1,08 et une résistance mécanique de 9,3 MPa. Certaines caractéristiques des mousses céramiques ainsi obtenues ont été 35 reportées dans le tableau 1. Après le coulage, on peut parfois constater un figeage immédiat dès que l'agitation et/ou la manipulation (coulage dans un moule) cesse. Par figeage , on entend que la hauteur de la pièce coulée ne diminue pas et/ou ne varie pas selon les zones de la pièce coulée. Dans le tableau, O signifie que le figeage a été observé et N signifie que la structure de la mousse coulée a évoluée après coulage (absence de figeage). Enfin, pour certaines mousses on observe la présence de quelques fissures sur les pièces séchées. La présence de fissures est indiquée par O dans le tableau 1, N signifiant qu'il n'y a pas de fissure observée. Ces fissures sont principalement situées sur les arrêtes des pièces et ont une longueur de quelques mm à quelques cm. Ces fissures ne sont pas critiques et pourraient être éliminées par usinage. Elles sont cependant gênantes. Les résultats du tableau 1 mettent en évidence la nécessité d'ajouter un agent stabilisant apte à figer la structure obtenue par moussage mécanique. On obtient ainsi des pièces homogènes et aux dimensions souhaitées. L'agent plastifiant permet d'obtenir des pièces plus souples et pour lesquelles le séchage n'induit pas la formation de fissures. Par ailleurs, l'agent plastifiant utilisé ici présente l'avantage de brûler à une température très supérieure à la température d'évaporation de l'eau. Ce composé va donc jouer son rôle même sur la pièce séchée et, lors du frittage, va permettre de garder une certaine humidité dans la pièce et éviter ainsi une cuisson trop rapide et un effet de "croûte" sur le produit final. Cet effet favorable est particulièrement utile pour la fabrication de pièces de grandes dimensions. Tableau 1 Gélatine Xanthane glycérine densité Figeage Fissures après après coulage séchage 1 5,3 / / N 2 5,2 I / N 3 3,1 0,1 / 0,57 0 0 4 1,8 0,2 / 0,48 0 0 1,0 0,2 / 0,47 0 0 6 1,8 0,1 1,0 0,50 0 N 7 3,1 0,1 1,0 0,50 0 N 8 2,4 0,1 1,0 0,52 0 N 9 1,8 0,1 1,0 0,50 0 N 2,4 0,1 1,0 0,53 0 N 11 2,4 0,1 1,0 0,54 0 N 12 1,8 0,1 1,0 0,50 0 N 13 1,8 0,1 1,0 0,47 0 N 14 1,8 0,1 1,0 0,94 0 N 1,8 0,1 1,0 0,69 0 N 16 1,8 0,1 1,0 1,08 0 N Exemple 17 La barbotine A contient de la mullite SMSM et un dispersant. Le prémélange C est identique à celui de l'exemple 1. Le pré-mélange B est réalisé dans un bain marie à 55 C. Il contient de la gélatine, de la glycérine, du rhodoviol et du xanthane dissous dans l'eau. A et C sont ajoutés à B dans un bain marie à 55 C sous agitation mécanique constante pendant 30 minutes. Les proportions des constituants de A, B et C sont déterminées de manière que le mélange final contienne, en poids, 65,2% d'AI2O3-SiO2 (mullite), 0,6% de dispersant, 1,8% de gélatine, 1% de plastifiant, 0,1% de xanthane, 0,6% de durcissant, 1,6% d'agent moussant et 28,5% d'eau. La mousse obtenue est coulée, séchée et frittée comme dans l'exemple 1. La mousse obtenue présente une densité de 0,5. Exemple 18 La barbotine A contient du carbure de silicium et de la zircone CC10. Le pré-mélange C est identique à celui de l'exemple 1. Le pré-mélange B est réalisé dans un bain marie à 55 C. II contient de la gélatine, de la glycérine du rhodoviol et du xanthane dissous dans l'eau. A et C sont ajoutés à B dans un bain marie à 55 C sous agitation mécanique constante pendant 30 minutes. Les proportions des constituants de A, B et C sont déterminées de manière que le mélange final contienne, en poids, 69,5% de SiC, 0,2% de ZrO2, 1,9% de gélatine, 1% de plastifiant, 0,1% de xanthane, 0,7% de durcissant, 1,2% d'agent moussant et 25,4% d'eau. La mousse obtenue est coulée, séchée et frittée comme dans l'exemple 1. La mousse obtenue présente une densité de 0,5. Exemple 19 Le mélange contenant A, B et C est préparé comme dans l'exemple 12. La barbotine A et le pré-mélange C sont identiques à ceux de l'exemple 1. Les proportions des constituants de A, B et C sont déterminées de manière que le mélange final contienne, en poids, 65,8% d'AI2O3, 1,8% de gélatine, 1% de plastifiant, 0,1% de stabilisant, 1,6% d'agent moussant, 0,6% d'agent durcissant et 28,3% d'eau. La mousse obtenue est coulée dans un moule 300mmx300mmx80mm à température ambiante, inférieure à 30 C. Elle est séchée 24 heures à température ambiante puis 24 heures à 35 C sous ventilation forcée. Elle est frittée à 1600 C pendant 4 heures et le produit obtenu a une densité de 1 et une résistance mécanique de 6,5MPa. On peut remarquer que, lors du frittage, le retrait dimensionnel, de l'ordre 15 à 20%, est sensiblement le même dans toutes les directions. Les pièces selon l'invention sont également remarquables en ce qu'elles présentent une pureté chimique très élevée. Cette pureté est liée à la pureté des matières premières céramiques utilisées puisque tous les composants organiques utilisés sont brûlés au cours du frittage. La porosité des produits, telle qu'observée par exemple sur les figures 1 à 4, montre des pores cellulaires dont la taille varie 10 et 2000 pm. Les produits des exemples 12 et 14 ont été caractérisés pour évaluer l'intérêt de les utiliser comme agent isolant. Ces produits ont été comparés à des briques réfractaires isolantes RI34 commercialisées par Saint-Gobain Ceramics et à des panneaux de fibres réfractaires ALTRA KVS commercialisés par Rath Performance Fibers. Les résultats sont donnés dans le tableau 2. La température d'affaissement correspond à la température à laquelle une éprouvette cylindrique s'est affaissée de 5 2% de sa hauteur initiale lorsqu'elle est soumise à une pression de 2 bars. Tableau 2 12 14 RI34 KVS Analyse chimique: AI2O3 (%) 99,8 99,9 99,0 85,0 Densité (glcm3) 0,5 1 1,6 0,7 Porosité (%) 86 73 60 - Taille moyenne de pores 100 - 1000 20 - 500 20 - 1000 - cellulaires (pm) Module à rupture @ 20 C en 2 _2,5 12 - 15 10,5 1 flexion 3 points (MPa) Résistance à l'écrasement @ 3-5 20-30 34 0,8 20 C (MPa) Température d'affaissement 1540 C >1730 C >1730 C 1175 C Conductivité @ 20 C 0,60 3,7 - - thermique (W/m.K) @ 400 C 0,45 2,0 1,7 0,28 @ 800 C 0,47 1,4 1,3 0,31 @ 1000 C 0,53 1,2 1,25 0,33 @ 1200 C 1,1 - 0,38 On constate que les produits de l'invention, en particulier ceux de densité proche de 1, présentent une résistance mécanique suffisante pour constituer des pièces de structure telles que les briques réfractaires traditionnelles utilisées pour les murs d'isolation. On constate que les produits de l'invention présentent un pouvoir isolant supérieur, en particulier à hautes températures, aux briques réfractaires 15 traditionnelles et du même ordre que les panneaux de fibres. Avantageusement, les produits de l'invention ne présentent pas les problèmes d'hygiène évoqués pour certains panneaux de fibres. Bien entendu, la présente invention n'est pas limitée aux modes de réalisation décrits et représentés fournis à titre d'exemples illustratifs et non limitatifs. REVENDICATIONS 1. Procédé de fabrication d'une pièce céramique poreuse comprenant les étapes successives suivantes: a) préparation d'un mélange M contenant une poudre céramique en suspension, au moins un agent gélifiant et au moins un agent moussant, à une température de mélange supérieure à la température de gélification dudit agent gélifiant, b) cisaillement dudit mélange M à une température de moussage supérieure à ladite température de gélification, jusqu'à obtention d'une mousse, c) gélification de ladite mousse par refroidissement dudit mélange M à une température inférieure à la température de gélification dudit agent gélifiant, d) séchage de ladite mousse gélifiée de manière à obtenir une préforme, caractérisé en ce qu'on ajoute audit mélange M un agent stabilisant dont la viscosité instantanée, en Pa.s, augmente d'au moins un facteur dix quand une vitesse de cisaillement dudit agent stabilisant diminue de 100 à 0 s"'. 2. Procédé selon la revendication 1, caractérisé en ce que la viscosité instantanée dudit agent stabilisant, en Pa.s, augmente d'au moins un facteur cent quand une vitesse de cisaillement dudit agent stabilisant diminue de 100 s"' à 0 s-'. 3. Procédé selon l'une quelconque des revendications 1 et 2, caractérisé en ce que, l'évolution de la viscosité dudit agent stabilisant en fonction de la vitesse de cisaillement dudit agent stabilisant est sensiblement réversible. 4. Procédé selon l'une quelconque des revendications précédentes, caractérisé en ce que, à l'étape a), on prépare ledit mélange M à partir d'une barbotine céramique A, d'un pré-mélange B contenant au moins un agent gélifiant et un agent stabilisant, et d'un pré-mélange C contenant au moins un agent moussant. 5. Procédé selon l'une quelconque des revendications précédentes, caractérisé en ce que ledit agent stabilisant est choisi dans le groupe formé par le xanthane et le carraghénane ou un mélange de ceux-ci. 6. Procédé selon l'une quelconque des revendications précédentes, caractérisé en ce que la teneur dudit agent stabilisant dans ledit mélange M est comprise entre 0,05 et 5% en poids. 7. Procédé selon l'une quelconque des revendications précédentes, caractérisé en ce que la teneur dudit agent stabilisant dans ledit mélange M est comprise entre 0,1 et 1%, en poids. 8. Procédé selon l'une quelconque des revendications précédentes, caractérisé en ce que ledit mélange M présente une teneur en eau inférieure à 40%, en 10 pourcentage en poids. 9. Procédé selon la revendication 8, caractérisé en ce que ledit mélange M présente une teneur en eau inférieure à 30%, en pourcentage en poids. 10. Procédé selon l'une quelconque des revendications précédentes, caractérisé en ce que ledit agent gélifiant est un hydrocolloïde d'origine animale ou végétale 15 apte à gélifier de manière thermoréversible ladite composition après moussage. 11. Procédé selon l'une quelconque des revendications précédentes, caractérisé en ce que ledit agent gélifiant est de la gélatine. 12. Procédé selon l'une quelconque des revendications précédentes, caractérisé en ce que la teneur en agent gélifiant dans le mélange M est comprise entre 1 et 20 10%, de préférence entre 1 et 6%, en poids. 13. Procédé selon l'une quelconque des revendications précédentes, caractérisé en ce qu'à l'étape a), on ajoute audit mélange M un agent plastifiant en une quantité en poids comprise entre 0,25 et 1 fois celle dudit agent gélifiant. 14. Utilisation d'une céramique poreuses obtenue par un procédé selon l'une quelconque des revendications précédentes pour l'isolation thermique, notamment dans les bâtiments, pour des supports de catalyse, pour la filtration de gaz chauds, dans un brûleur infrarouge, dans un récepteur volumétrique solaire, dans des produits sandwichs, ou comme joint souple. 15. Céramique poreuse caractérisée par une porosité totale après cuisson comprise entre 8 et 50%. 16. Céramique poreuse selon la revendication 15, caractérisée en ce que la taille 5 des pores cellulaires varie entre 10 et 2000 pm.